次の1式La1.5Sr1.5Mn2-yByO7...1式中のBはCu及び/又はFeを示し、yは0<y≦0.2を満足する。で表される組成を有することを特徴とする層状複合酸化物。1式におけるBがCuであることを特徴とする請求項1に記載の層状複合酸化物。請求項1又は2に記載の層状複合酸化物を含有することを特徴とする酸化触媒。パティキュレートマターを浄化するディーゼルパティキュレートフィルターであって、請求項3に記載の酸化触媒と、この酸化触媒をコートした一体構造型担体を備えることを特徴とするディーゼルパティキュレートフィルター。請求項1又は2に記載の層状複合酸化物を含有することを特徴とする三元触媒。請求項1又は2に記載の層状複合酸化物を含有することを特徴とする窒素酸化物浄化触媒。しかしながら、上述のような各種の用途においては未だ十分な効果が得られているとは言い難く、特にPM酸化触媒においては、白金などの貴金属の使用を必須としており、未だ改善の余地がある。本発明は、このような従来技術の有する課題に鑑みてなされたものであり、その目的とするところは、酸素イオン伝導性に優れ、特に白金などの貴金属を用いなくてもPM酸化温度を有効に低下させることができる層状複合酸化物、これを用いた酸化触媒、DPF、三元触媒及びNOx浄化触媒を提供することにある。本発明者は、上記目的を達成すべく鋭意検討を重ねた結果、Ruddlesden-Popper型一般式A3B2O7の層状ペロブスカイトにおけるBサイト元素を他の元素と一部置換することにより、上記目的が達成できることを見出し、本発明を完成するに至った。即ち、本発明の層状複合酸化物は、次の1式La1.5Sr1.5Mn2-yByO7...1式中のBはCu及び/又はFeを示し、yは0<y≦0.2を満足する。で表される組成を有することを特徴とする。また、本発明の酸化触媒は、上述の如き層状複合酸化物を含有することを特徴とする。更に、本発明のディーゼルパティキュレートフィルターは、パティキュレートマターを浄化するディーゼルパティキュレートフィルターである。上述の如き酸化触媒と、この酸化触媒をコートした一体構造型担体を備える。更にまた、本発明の三元触媒は上述の如き層状複合酸化物を含有し、本発明の窒素酸化物浄化触媒は上述の如き層状複合酸化物を含有することを特徴とする。本発明によれば、所定の層状ペロブスカイトにおけるBサイト元素を他の元素と一部置換することとしたため、酸素イオン伝導性に優れ、特に白金などの貴金属を用いなくてもPM酸化温度を有効に低下させることができる層状複合酸化物、これを用いた酸化触媒、DPF、三元触媒及びNOx浄化触媒を提供することができる。以下、本発明の層状複合酸化物について説明する。上述のように、本発明の層状複合酸化物は、次の1式La1.5Sr1.5Mn2-yByO7...1式中のBはCu及び/又はFeを示し、yは0<y≦0.2を満足する。で表される組成を有する。ペロブスカイト構造をとる材料は、一般には組成式ABO3で表される金属酸化物である。このペロブスカイト構造を基本骨格として3層、4層と積層したものが層状ペロブスカイト材料と称される。この層状ペロブスカイト材料は、層間に存在するAサイト元素や酸素八面体の中心位置に存在するBサイト元素を変化させることにより、様々な物性を示すことが知られている。本発明の層状複合酸化物は、一般に組成式A3B2O7で表され、Ruddlesden-Popper型層状ペロブスカイトと称される材料のBサイト元素を銅Cu及び鉄Feの少なくとも一方で部分的に置換して得られるものである。かかる置換によって原子価制御や電子状態制御が行われ、酸素空孔の導入が促進される。この酸素空孔は、酸素の結晶格子内における拡散特性を向上させるとともに、結晶表面における酸素吸着点として挙動する。本発明の層状複合酸化物では、層間に存在する酸素八面体が結晶格子内に広く分布しており酸素の電子密度が広く共有できるので、酸素イオン伝導性が向上している。よって、本発明の層状複合酸化物は、酸化特性に優れており、代表的には、PM酸化温度を低下させることができ、酸化速度も向上している。上記の1式において、BとしてはCu及び/又はFeを適用できるが、コバルトCo、クロムCr、ニッケルNi及び亜鉛Znなども用いることができる。また、Mnについても、鉄Fe、コバルトCo及びニッケルNiなどのイオン半径がMnとほぼ同等な遷移金属元素と置換することが可能である。但し、本発明においては、得られる層状複合酸化物の酸化特性を優れたものとする観点からは、Cuを置換元素とすることが好ましい。CuはMnの原子価が3価であるのに対して2価なので、Cu置換は、原子価制御によって酸素空孔の導入を促進し、得られる層状複合酸化物の結晶格子内での酸素拡散特性を向上させるとともに、結晶表面に酸素吸着点酸素空孔を形成し易くする。また、1式において、yは0<y≦0.2を満足するが、yが0.2を超えると、イオン半径の差Cu2:r~0.073nm、Mn3:r~0.0065nmからMn-O-Mnネットワークが壊れることがあり、好ましくない。以上に説明した本発明の層状複合酸化物は、酸素イオン伝導性に優れ、これにより酸化特性、特にPM酸化特性にも優れるので、このような機能が必要とされる各種材料や触媒として使用することができる。具体的には、優れたPM酸化特性からPM酸化触媒、炭化水素類HCや一酸化炭素COの酸化特性に優れることから三元触媒、NOx還元特性も有することからNOx分解触媒、酸素イオン伝導性に優れることから燃料電池の電極触媒や光触媒として用いることができる。次に、本発明の層状複合酸化物の製造方法について説明する。本発明の層状複合酸化物は、通常、固相法によって調製することができる。具体的には、上記の1式に従う所望組成を決定し、この所望組成を満足するように、酸化ランタンLa2O3、炭酸ストロンチウムSrCO3、酸化マンガンMn2O3及び酸化銅CuOを秤取し、混合した後、約1200°Cで約24時間仮焼成し、更に再度混合した後、1450°Cで24時間焼成することによって、調製することができる。次に、本発明の酸化触媒について説明する。本発明の酸化触媒は、上述した本発明の層状複合酸化物を含有するものであり、優れた酸化特性を示す。具体的には、煤やスートSootなどのPMの酸化特性に優れており、Ptなどの貴金属を使用することなく、代表的には270°C以上の温度でPMを酸化浄化することができる。本発明の酸化触媒は、上記の層状複合酸化物を必須成分とするが、これ以外にも各種の成分を含めることが可能である。例えば、比表面積を向上し得るアルミナ、セリアCeO2及びジルコニアZrO2などの耐火性無機質基材や、ゼオライトなどの均一な細孔を有する多孔質体を含めることが可能である。また、白金Pt、パラジウムPd及びロジウムRhその他の貴金属を含めることも可能である。なお、本発明の酸化触媒を内燃機関に適用する場合には、ハニカム型モノリス担体などの一体構造型担体に本発明の酸化触媒をコートして使用することが好ましい。かかるモノリス担体には、コーディエライトやシリコンカーバイドSiCなどのセラミックス製担体とステンレスなどのメタル製担体があるが、いずれも好ましく使用することができる。次に、本発明のディーゼルパティキュレートフィルターDPFについて説明する。このDPFは、上記本発明の酸化触媒と、当該酸化触媒をコートした一体構造型担体を備える。酸化触媒については上述の通りである。なお、一体構造型担体としては、上述のハニカム型モノリス担体を用いることができるが、特に、複数存在するセルの一方の端部を交互に目詰めし、端面において、セル開放端とセル閉塞端とが市松模様のような形状をなすハニカム担体、いわゆるチェッカードハニカム担体を特に好ましく用いることができる。次に、本発明の三元触媒及び窒素酸化物NOx分解触媒について説明する。いずれの触媒も、上述した本発明の層状複合酸化物を必須成分として含有する。この層状複合酸化物以外にも、各種成分を含むことが可能であり、上述した酸化触媒と同様に、比表面積を向上し得るアルミナ、セリアCeO2及びジルコニアZrO2などの耐火性無機質基材や、ゼオライトなどの均一な細孔を有する多孔質体を含めることが可能である。また、白金、白金Pt、パラジウムPd及びロジウムRhその他の貴金属を含めることも可能である。更に、ハニカム型モノリス担体などの一体構造型担体を用いることもできる。以下、本発明を実施例及び比較例により更に詳細に説明するが、本発明はこれら実施例に限定されるものではない。実施例1La1.5Sr1.5Mn1.95Cu0.05O7を仕込み組成として、酸化ランタンLa2O3、炭酸ストロンチウムSrCO3、酸化マンガンMn2O3及び酸化銅CuOを秤取し、メノウ乳鉢を用いて混合した。次いで、1200°Cで24時間仮焼成し、更に、得られた試料を再度混合し、1450°Cで20時間本焼成し、焼成物を得た。得られた焼成物を粉砕し、本例の層状複合酸化物を得た。実施例2La1.5Sr1.5Mn1.95Fe0.05O7を仕込み組成として、酸化ランタンLa2O3、炭酸ストロンチウムSrCO3、酸化マンガンMn2O3及び酸化FeFe2O3を秤取し、メノウ乳鉢を用いて混合した。次いで、1200°Cで24時間仮焼成し、更に、得られた試料を再度混合し、1450°Cで20時間本焼成し、焼成物を得た。得られた焼成物を粉砕し、本例の層状複合酸化物を得た。実施例3La1.5Sr1.5Mn1.9Fe0.1O7を仕込み組成として、酸化ランタンLa2O3、炭酸ストロンチウムSrCO3、酸化マンガンMn2O3及び酸化FeFe2O3を秤取し、メノウ乳鉢を用いて混合した。次いで、1200°Cで24時間仮焼成し、更に、得られた試料を再度混合し、1450°Cで40時間本焼成し、焼成物を得た。得られた焼成物を粉砕し、本例の層状複合酸化物を得た。実施例4La1.5Sr1.5Mn1.8Fe0.2O7を仕込み組成として、酸化ランタンLa2O3、炭酸ストロンチウムSrCO3、酸化マンガンMn2O3及び酸化FeFe2O3を秤取し、メノウ乳鉢を用いて混合した。次いで、1200°Cで24時間仮焼成し、更に、得られた試料を再度混合し、1450°Cで40時間本焼成し、焼成物を得た。得られた焼成物を粉砕し、本例の層状複合酸化物を得た。比較例1La1.5Sr1.5Mn2O7を仕込み組成として、酸化ランタンLa2O3、炭酸ストロンチウムSrCO3及び酸化マンガンMn2O3を秤取し、メノウ乳鉢を用いて混合した。次いで、900°Cで24時間仮焼成し、更に、得られた試料を再度混合し、1050°Cで24時間本焼成し、焼成物を得た。得られた焼成物を粉砕し、本例の層状複合酸化物を得た。比較例2La1.5Sr1.5Mn1.95Ni0.05O7を仕込み組成として、酸化ランタンLa2O3、炭酸ストロンチウムSrCO3、酸化マンガンMn2O3及び酸化ニッケルNiOを秤取し、メノウ乳鉢を用いて混合した。次いで、1200°Cで24時間仮焼成し、更に、得られた試料を再度混合し、1450°Cで20時間本焼成し、焼成物を得た。得られた焼成物を粉砕し、本例の層状複合酸化物を得た。<性能評価>以上のようにして得られた各例の層状複合酸化物と自動車エンジンから採取したPMを質量比で1/1の割合で秤取し、乳鉢で物理混合し、各例の試料とした。各例の試料に対し、10volの酸素ガスO2とバランス量の窒素ガスN2の混合ガス、又はアルゴンガスArを導入し、TG-DTA熱天秤-示差熱分析に供した。なお、温度スケジュールは、Arガス100cc/min流通下に10°C/minで270°Cまで昇温し、そのまま10分間保持する。その後、流通ガスをArからO2/N2バランスの混合ガスに切り替え、100cc/minの流通下に270°Cで45分間保持するものとした。TG-DTAの発熱ピーク又は重量減少が確認される温度を測定し、その温度を燃焼開始温度として評価した。得られた結果を表1に示す。また、実施例1及び2、比較例1及び2の試料の分析結果をグラフ化して図1に示す。なお、図1中DPはディーゼルパティキュレートの略であり、PMそのものである。表1及び図1に示したように、本発明の範囲に属する実施例1~4の層状複合酸化物は、本発明外の比較例1及び2の層状複合酸化物と比較して、PM燃焼開始温度及び活性化エネルギーが低く、触媒活性に優れることが分かる。特にBにおける銅Cuや鉄Feの置換量が0~0.2であることが好ましいことが分かる。また、銅Cuを選択した場合に最も触媒活性が優れることが分かる。また、本発明の範囲に属する実施例1~4の層状複合酸化物は、本発明外の比較例1及び2の層状複合酸化物と比較して、貴金属を含まない場合であっても、PM燃焼開始温度が低く、触媒活性が優れることが分かる。以上、本発明を若干の実施形態及び実施例によって説明したが、本発明はこれらに限定されるものではなく、本発明の要旨の範囲内で種々の変形が可能である。例えば、上記の実施例では、PM燃焼性能を評価したが、本発明の層状複合酸化物は三元浄化性能もNOx還元性能も有する。また、DPFについては、上記のPM燃焼性能から良好な結果を示すことが自明である。